(57)【特許請求の範囲】
【請求項１】
炭素及び／又は炭素含有化合物の不純物を含有する冶金シリコンを分類する方法であって、
ａ）７００℃までの温度で酸素と反応する遊離炭素の割合を決定するステップ、
ｂ）クロロシランを生成する方法に、前記遊離炭素の割合が≦１５０ｐｐｍｗである冶金シリコンを割り当てるステップ、及び／又は
メチルクロロシランを生成する方法に、前記遊離炭素の割合が＞１５０ｐｐｍｗである冶金シリコンを割り当てるステップ
を含む、方法。
【請求項２】
遊離炭素の割合が≦８０ｐｐｍｗである冶金シリコンが、クロロシランを生成する方法に割り当てられ、及び／又は遊離炭素の割合が＞８０ｐｐｍｗである冶金シリコンが、メチルクロロシランを生成する方法に割り当てられることを特徴とする、請求項１に記載の方法。
【請求項３】
代替的に又は追加的に、遊離炭素の割合の決定が、３６０℃〜４００℃、４８０℃〜５５０℃及び６１０℃〜６７０℃の温度範囲の少なくとも１つについて温度分別方式で行われ、３６０℃〜４００℃の温度範囲で決定される遊離炭素の割合が、イソペンタンの量と相関し、４８０℃〜５５０℃の温度範囲で決定される遊離炭素の割合が、メチルトリクロロシランの量と相関し、６１０℃〜６５０℃の温度範囲で決定される遊離炭素の割合が、メチルジクロロシランの量と相関し、冶金シリコンが、相関関係に従ってその品質に関して評価されることを特徴とする、請求項１又は２に記載の方法。
【請求項４】
冶金シリコンが、相関関係に従ってクロロシランを生成するための異なる方法に割り当てられることを特徴とする、請求項３に記載の方法。
【請求項５】
冶金シリコンが、１〜１０００μｍの粒径を有することを特徴とする、請求項１〜４のいずれか一項に記載の方法。
【請求項６】
ａ）７００℃までの温度で酸素と反応する冶金シリコンの遊離炭素の割合を決定するステップ、
ｂ）前記遊離炭素の割合が≦１５０ｐｐｍｗである冶金シリコンを提供するステップ、
ｃ）ステップｂ）からの冶金シリコンを含有する粒子状接触塊と、塩化水素含有反応ガスとを反応させるステップ、
を含む、クロロシランを生成する方法。
【請求項７】
冶金シリコンが、最大２５００ｐｐｍｗの総炭素含有量を有することを特徴とする、請求項６に記載の方法。
【請求項８】
冶金シリコンが、４００〜２５００ｐｐｍｗの総炭素含有量を有することを特徴とする、請求項６に記載の方法。
【請求項９】
クロロシランを生成する方法が、塩化水素化及び／又は低温変換であることを特徴とする、請求項６〜８のいずれか一項に記載の方法。
【請求項１０】
クロロシランが、一般式ＨｎＳｉＣｌ４−ｎ並びに／又はＨｍＣｌ６−ｍＳｉ２（式中、ｎ＝１〜４及びｍ＝０〜４）で表されることを特徴とする、請求項６〜９のいずれか一項に記載の方法。
【請求項１１】
クロロシランが、トリクロロシラン、ジクロロシラン、モノクロロシラン、Ｓｉ２Ｃｌ６、ＨＳｉ２Ｃｌ５及びそれらの混合物を含む群から選択されることを特徴とする、請求項６〜１０のいずれか一項に記載の方法。
【発明の詳細な説明】
【技術分野】
【０００１】
本発明は、炭素及び／又は炭素含有化合物の不純物を含有する冶金シリコンを分類する方法、及びクロロシランを生成するための総炭素含有量が最大２５００ｐｐｍｗの冶金シリコンの使用に関する。
【背景技術】
【０００２】
冶金シリコン（Ｓｉｍｇ、「冶金グレード」シリコン）又は粗製シリコンは、約２０００℃の温度のアーク炉で炭素を用いて二酸化ケイ素を還元することにより、工業規模で生成される。Ｓｉｍｇの純度は、典型的には約９８〜９９％である。
【０００３】
Ｓｉｍｇは、ミュラー・ロショー法によってメチルクロロシランを生成するための出発原料である。メチルクロロシランは、特にシリコンの生成に使用される。
【０００４】
また、太陽光発電の出発原料としても使用される。このため、Ｓｉｍｇを精製し、ソーラーシリコン（Ｓｉｓｇ「ソーラーグレード」シリコン）に変換する必要があり、これは一般に０．０１％未満の不純物を含む。これを達成するために、例えば流動床反応器内で３００℃〜７００℃で気体の塩化水素と反応させて、クロロシラン、特にトリクロロシラン（ＴＣＳ、ＨＳｉＣｌ３）を得る。これに続いて、クロロシランをさらに精製する蒸留ステップが続く。このようにして得られたクロロシランは、その後多結晶シリコン（ｐｏｌｙ−Ｓｉ）を生成するための出発原料として機能する。
【０００５】
Ｐｏｌｙ−Ｓｉはシーメンス法によってロッドの形態で生成され得、元素状シリコンは、反応器内の加熱されたフィラメントロッド上に気相から堆積させる。
【０００６】
用いられるプロセスガスは、通常、ＴＣＳと水素との混合物である。代替として、Ｐｏｌｙ−Ｓｉは、顆粒の形態で生成されてもよい。ここで、シリコン粒子は流動床反応器内のガス流によって流動化及び加熱される。シリコン含有反応ガス、例えばＴＣＳを添加すると、元素状シリコンが高温の粒子表面に堆積することにより、粒子の直径が大きくなる。
【０００７】
次に、Ｐｏｌｙ−Ｓｉは、多結晶Ｓｉｓｇの生成、例えばインゴット鋳造方法による出発原料である。次いで、太陽電池をＳｉｓｇから製造することができる。
【０００８】
上記のＳｉｍｇのクロロシラン、例えばＴＣＳへの変換は、次の反応式に基づいた２つの方法によって実行され得る（ＷＯ２０１０／０２８８７８Ａ１及びＷＯ２０１６／１９８２６４Ａ１を参照）：
（１）Ｓｉ＋３ＨＣｌ−＞ＳｉＨＣｌ３＋Ｈ２＋副産物
（２）Ｓｉ＋３ＳｉＣｌ４＋２Ｈ２−＞４ＳｉＨＣｌ３＋副産物
形成され得る副産物としては、さらなるハロシラン、例えばモノクロロシラン（Ｈ３ＳｉＣｌ）、ジクロロシラン（Ｈ２ＳｉＣｌ２）、四塩化ケイ素（ＳＴＣ、ＳｉＣｌ４）並びにジ及びオリゴシランが挙げられる。
【０００９】
炭化水素、有機クロロシラン及び金属塩化物などの不純物も副産物の構成要素であり得る。したがって、高純度のＴＣＳを形成するには、蒸留が続く。
【００１０】
反応（１）による塩化水素化では、クロロシランは、Ｓｉｍｇから３００℃〜７００℃の流動床反応器に塩化水素（ＨＣｌ）を添加することで生成され得、反応は発熱的に進行する。これにより、一般にＴＣＳ及びＳＴＣが主要生成物として得られる。
【００１１】
反応（２）による低温変換（ＬＴＣ）は、触媒（例えばＣｕ）の存在下で実行される。ＬＴＣは、４００℃〜７００℃の温度でＳｉｍｇの存在下の流動床反応器内で行われ得る。
【００１２】
ｐｏｌｙ−Ｓｉの生成における炭素又は炭素含有不純物は、ｐｏｌｙ−Ｓｉ自体及びその子孫生成物の品質の低下（電気特性への悪影響）をもたらすことが既知である。例えば、炭素含有不純物は、ｐｏｌｙ−Ｓｉから生成されたシリコン単結晶の結晶格子に欠陥を生じることがあり、酸素析出物の形成を促進することがある。
【００１３】
したがって、ｐｏｌｙ−Ｓｉ生成工程全体にわたって炭素含有量を可能な限り低く保つことが重要である。
【００１４】
炭素含有不純物は、例えばシーメンス又は流動床反応器の炭素含有成分から工程に導入されてもよい。不純物として炭素又は炭素含有化合物を含有する可能性のある生成工程で使用される反応物は、さらなる炭素源を表す。
【００１５】
炭素含有不純物の主な原因は、クロロシランの生成に使用される反応物Ｓｉｍｇ、水素及び塩化水素（ＨＣｌ）である。例えば、反応ガスはメタン、エタン、一酸化炭素及び二酸化炭素（ＣＯ２）を含有し得る。これらの化合物は、特に回収された水素及び／又はＨＣｌに由来し得る。
【００１６】
一般的に粒子状形態であり、純度が９８％〜９９％のＳｉｍｇは、炭素に加えて次の元素を含有し得る：Ｆｅ、Ｃａ、Ａｌ、Ｔｉ、Ｃｕ、Ｍｎ、Ｃｒ、Ｖ、Ｎｉ、Ｃｏ、Ｗ、Ｍｏ、Ａｓ、Ｓｂ、Ｂｉ、Ｓ、Ｓｅ、Ｔｅ、Ｚｒ、Ｇｅ、Ｓｎ、Ｐｂ、Ｚｎ、Ｃｄ、Ｓｒ、Ｂａ、Ｙ、Ｍｇ、Ｂ、Ｐ、Ｏ及びＣｌ。これらの元素の多く、例えば、Ｃｕ、Ａｌ、Ｆｅは、塩化水素化及びＬＴＣで触媒活性を示すため、恐らくそれらの存在は望まれる。
【００１７】
Ｓｉｍｇは、典型的には、１〜２５００ｐｐｍｗの量の炭素を含む。一般に、炭素含有量は、３００ｐｐｍｗを超える。この炭素は、炭化ケイ素（ＳｉＣ）（無機炭素）として結合形態で存在し得る。前記炭素はまた、有機化合物（例えば、作動油）の形態で、及びその同素体の形態で元素的にＳｉｍｇの表面に存在してもよい。炭素は、特にＳｉｍｇの生成工程中（例えば、電極及び還元剤を介して）、粉砕工程（研削／破砕プラントによる）及び分類工程（ふるい分け／ふるいプラントにより導入される。
【００１８】
Ｓｉｍｇ中に存在する炭素の大部分は、一般にＳｉＣの形態であり、塩化水素化及びＬＴＣで不活性な挙動を示すように見える（Ｈｅｓｓｅ  Ｋ．，Ｐａｅｔｚｏｌｄ  Ｕ．：Ｓｕｒｖｅｙ  ｏｖｅｒ  ｔｈｅ  ＴＣＳ  ｐｒｏｃｅｓｓ，Ｓｉｌｉｃｏｎ  ｆｏｒ  ｔｈｅ  Ｃｈｅｍｉｃａｌ  Ｉｎｄｕｓｔｒｙ  ＶＩＩＩ  ２００６，１５７−１６６）。上記の方法では、炭素のごく一部が反応してメチルクロロシランを得る。有機不純物は、塩化水素化及びＬＴＣの条件下で反応して、短鎖炭化水素及びクロロ炭化水素を得られ得る。これらの副産物のいくつかは、保持されるクロロシラン、特にＴＣＳと類似の沸点を有するため、蒸留によって分離するのは困難である可能性がある（Ｋｏｈｎｏ  Ｈ．，Ｋｕｒｏｋｏ  Ｔ．，Ｉｔｏｈ  Ｈ．，Ｑｕａｌｉｔｙ  ｒｅｑｕｉｒｅｍｅｎｔｓ  ｆｏｒ  ｓｉｌｉｃｏｎ  ｍｅｔａｌ  ｉｎ  ｐｏｌｙｓｉｌｉｃｏｎ  ｐｒｏｄｕｃｔｉｏｎ，Ｓｉｌｉｃｏｎ  ｆｏｒ  ｔｈｅ  Ｃｈｅｍｉｃａｌ  Ｉｎｄｕｓｔｒｙ  ＩＩ，１９９４，１６５−１７０）。
【００１９】
特に、メチルジクロロシラン（ＭＤＣＳ）及びＣ５留分の炭化水素（イソペンタン、ペント−１−エン、ペント−２−エン）は、蒸留によって多大なコストでのみ分離することができる。分離工程は、典型的には、複数の蒸留塔で構成されるシステムで行われる。これは、高い資本コスト及び高いエネルギー消費の両方をもたらす。副産物が濃縮された結果のクロロシラン流の廃棄は、さらなる問題を表す。
【００２０】
固相への吸着に基づいてＭＤＣＳを除去する方法は、ＪＰ２００４１４９３５１Ａ２から既知である。さらに、ＥＰ  ２  ９５７  ５４３  Ａ１は、蒸留により分離が困難なＭＤＣＳの、分離がより容易なメチルトリクロロシラン（ＭＴＣＳ）への変換に基づく方法を開示している。しかしながら、これらのアプローチには、さらに追加の高価な工程段階が含まれているため、エネルギー消費及び資本コストの実質的な削減のみをもたらす。
【００２１】
Ｒｏｎｇ  ｅｔ  ａｌ．は、Ｓｉｍｇ上又はＳｉｍｇ内の異なる炭素種を区別することを目的とする方法を説明している（Ｒｏｎｇ  ｅｔ  ａｌ．，Ａｎａｌｙｔｉｃａｌ  ｍｅｔｈｏｄ  ｔｏ  ｍｅａｓｕｒｅ  ｄｉｆｆｅｒｅｎｔ  ｆｏｒｍｓ  ｏｆ  ｃａｒｂｏｎ  ｉｎ  ｓｉｌｉｃｏｎ，Ｓｉｌｉｃｏｎ  ｆｏｒ  ｔｈｅ  Ｃｈｅｍｉｃａｌ  ａｎｄ  Ｓｏｌａｒ  Ｉｎｄｕｓｔｒｙ  ＸＩ，２０１２，１４５−１５６）。炭素種を決定するために、ＳｉｍｇのＯ２反応性総炭素含有量をＬＥＣＯ  Ｃ−２００自動燃焼装置で分析する。また、ＬＥＣＯ  ＲＣ−６１２自動燃焼装置で決定されるのは、定義上、９５０℃及び６００℃の温度でＯ２と反応する炭素の割合である遊離炭素の含有量である。Ｓｉｍｇから進行するＴＣＳ合成（塩化水素化）は、炭素含有副産物の形成をもたらす可能性があると考えられている。しかしながら、Ｓｉｍｇを汚染する炭素種の大部分は、塩化水素化の反応条件下では不活性であり、したがって副産物の形成につながる。分析的に捕捉された不純物と副産物の形成との関係は確立されていない。また、選択された温度範囲が問題であり、その結果、遊離炭素が過大評価される。
【先行技術文献】
【特許文献】
【００２２】
【特許文献１】国際公開第２０１０／０２８８７８号
【特許文献２】国際公開第２０１６／１９８２６４号
【特許文献３】特開２００４−１４９３５１公報
【特許文献４】欧州特許出願公開第２  ９５７  ５４３号明細書
【非特許文献】
【００２３】
【非特許文献１】Ｈｅｓｓｅ  Ｋ．，Ｐａｅｔｚｏｌｄ  Ｕ．：Ｓｕｒｖｅｙ  ｏｖｅｒ  ｔｈｅ  ＴＣＳ  ｐｒｏｃｅｓｓ，Ｓｉｌｉｃｏｎ  ｆｏｒ  ｔｈｅ  Ｃｈｅｍｉｃａｌ  Ｉｎｄｕｓｔｒｙ  ＶＩＩＩ  ２００６，１５７−１６６
【非特許文献２】Ｋｏｈｎｏ  Ｈ．，Ｋｕｒｏｋｏ  Ｔ．，Ｉｔｏｈ  Ｈ．，Ｑｕａｌｉｔｙ  ｒｅｑｕｉｒｅｍｅｎｔｓ  ｆｏｒ  ｓｉｌｉｃｏｎ  ｍｅｔａｌ  ｉｎ  ｐｏｌｙｓｉｌｉｃｏｎ  ｐｒｏｄｕｃｔｉｏｎ，Ｓｉｌｉｃｏｎ  ｆｏｒ  ｔｈｅ  Ｃｈｅｍｉｃａｌ  Ｉｎｄｕｓｔｒｙ  ＩＩ，１９９４，１６５−１７０
【非特許文献３】Ｒｏｎｇ  ｅｔ  ａｌ．，Ａｎａｌｙｔｉｃａｌ  ｍｅｔｈｏｄ  ｔｏ  ｍｅａｓｕｒｅ  ｄｉｆｆｅｒｅｎｔ  ｆｏｒｍｓ  ｏｆ  ｃａｒｂｏｎ  ｉｎ  ｓｉｌｉｃｏｎ，Ｓｉｌｉｃｏｎ  ｆｏｒ  ｔｈｅ  Ｃｈｅｍｉｃａｌ  ａｎｄ  Ｓｏｌａｒ  Ｉｎｄｕｓｔｒｙ  ＸＩ，２０１２，１４５−１５６
【発明の概要】
【発明が解決しようとする課題】
【００２４】
本発明は、その目的のために、クロロシラン生成における望ましくない副産物の割合を低減することにより、クロロシランを精製するためのコスト及びエネルギー要件を低減することを有する。
【課題を解決するための手段】
【００２５】
この問題は、次のステップを含む炭素及び／又は炭素含有化合物の不純物を含有するＳｉｍｇを分類する方法によって解決される：
ａ）７００℃までの温度でＯ２と反応する遊離炭素の割合を決定するステップ、並びに
ｂ）クロロシランを生成する方法に、遊離炭素の割合が１５０ｐｐｍｗ以下であるＳｉｍｇを割り当てるステップ、及び／若しくは提供するステップ、並びに／又はメチルクロロシランを生成する方法に遊離炭素の割合が１５０ｐｐｍｗを超えるＳｉｍｇを割り当てるステップ及び／若しくは提供するステップ。
【００２６】
遊離炭素の割合が≦８０ｐｐｍｗ、好ましくは≦３０ｐｐｍｗ、特に好ましくは≦１０ｐｐｍｗであるＳｉｍｇが、クロロシランを生成する方法に割り当てられ、及び／又は遊離炭素の割合が＞８０ｐｐｍｗ、好ましくは＞３０ｐｐｍｗ、特に好ましくは＞１０ｐｐｍｗであるＳｉｍｇがメチルクロロシランを生成する方法に割り当てられる場合が好ましい。
【００２７】
本発明の文脈において、「遊離炭素」は、好ましくはＬＥＣＯ  ＲＣ−６１２自動燃焼装置を使用して、７００℃までの温度でＯ２と反応する、分類されるＳｉｍｇの炭素の割合を意味すると理解されるべきである（ＤＩＮ  １９５３９も参照）。遊離炭素は、典型的には、有機炭素である（例えば、油、脂肪）。
【００２８】
対照的に、「表面炭素」は、Ｓｉｍｇの表面上に存在する総炭素を意味すると理解されるべきである。これは、遊離炭素だけでなく、主に無機炭素、例えばＳｉＣである７００℃以上でＯ２と反応する炭素も含む。
【００２９】
また、「総炭素」という用語には、遊離炭素及び表面炭素だけでなく、Ｓｉｍｇの内部に存在する炭素（バルク炭素）も含まれる。
【００３０】
特に１００℃〜７００℃の温度範囲でＯ２と反応する遊離炭素の割合が、クロロシラン生成の反応条件下（特にＬＴＣ及び塩化水素化による）で不活性な挙動を示さず、むしろ副産物の形成をもたらすことが見出された。これらは、困難な場合にのみ、目的のクロロシラン、特にＴＣＳから分離することができる。対照的に、７００℃以上でＯ２と反応する無機炭素は、クロロシラン生成のための方法で不活性な挙動を示す。さらに、遊離炭素の割合が、クロロシランを生成する方法で形成される炭素含有副産物の量に比例するため遊離炭素含有量を使用して、Ｓｉｍｇの定性的な等級付けが行われ得ることが見出された。例えば、遊離炭素の割合が１０ｐｐｍｗ以下であるＳｉｍｇは、クロロシラン生成において少量の副産物のみが予想されるため、品質グレード１を取得する（表４を参照）。
【００３１】
代替的に又は追加的に、ステップａ）による７００℃での遊離炭素の割合の静的決定が３６０℃〜４００℃、４８０℃〜５５０℃及び６１０℃〜６７０℃の温度範囲の少なくとも１つについて温度分別方式でも行われ得る。それぞれの温度範囲で決定された遊離炭素の割合は、クロロシランを生成する方法で形成されるそれぞれの温度範囲を特徴とする少なくとも１つの副産物の量と相関している。次いで、Ｓｉｍｇは、この相関関係に従ってその品質に関して評価され得る。温度範囲の遊離炭素の同意を示すために、１００℃〜７００℃の温度勾配を通過し（温度ランプ、動的決定）、温度に対して決定された遊離炭素の量をプロットすることが好ましい（サーモグラム）。
【００３２】
３つの温度範囲のそれぞれで決定された遊離炭素量から、それぞれの場合にクロロシラン生成中に形成された少なくとも１つの副産物の量を推定することが可能であることが認識された。各温度範囲には、対応する温度範囲で決定された遊離炭素の割合が高くなるほど濃度が増加する少なくとも１つの副産物を割り当てられ得る。相関は、特に比較／参照データに基づいて実行され得る。
【００３３】
３６０℃〜４００℃の温度範囲で決定された遊離炭素の割合がイソペンタンの量と相関する場合、４８０℃〜５５０℃の温度範囲で決定された割合は、ＭＴＣＳの量と相関し、６１０℃〜６５０℃の温度範囲で決定された割合は、ＭＤＣＳの量と相関することが好ましい。
【００３４】
これらの３つの副産物は、クロロシランの生成で発生する典型的な化合物であり、そのそれぞれが所望の生成物、特にＴＣＳと類似の沸点を有し、したがって、多大なコストでのみ分離することができる。
【００３５】
次いで、Ｓｉｍｇは、任意に相関に従ってクロロシランを生成するための異なる方法に割り当てられてもよい。この割り当ては、特に、例えばＬＴＣ及び塩化水素化が実行される好ましい反応温度に基づいてもよい。例えば、ＭＤＣＳの高い割合（６１０℃〜６５０℃の温度範囲で高い遊離炭素の割合に相当する）が、分類されたＳｉｍｇで予想される場合、一般に低温で進行する塩化水素化にＳｉｍｇを供給することが好ましくなり得る。
【００３６】
したがって、処理されるＳｉｍｇを仮にクロロシラン生成に供給するかどうかの選択に加えて、クロロシラン生成の異なる方法を区別することも可能である。予想される副産物の量を推定することも可能であり、それによりクロロシランの精製を最適化することが可能になる。
【００３７】
クロロシランを生成する方法が塩化水素化又はＬＴＣである場合が好ましい。
【００３８】
塩化水素化は、好ましくは２８０℃〜４００℃、特に好ましくは３２０℃〜３８０℃、特に３４０℃〜３６０℃の温度範囲で進行する。ＬＴＣは、好ましくは３５０℃〜８５０℃、特に好ましくは４００℃〜７５０℃、特に５００℃〜７００℃の温度範囲で進行する。
【００３９】
生成されたクロロシランは、特に一般式ＨｎＳｉＣｌ４−ｎ及び／又はＨｍＣｌ６−ｍＳｉ２（式中、ｎ＝１〜４及びｍ＝０〜４）のクロロシランである。クロロシランが、ＴＣＳ、ジクロロシラン、モノクロロシラン、Ｓｉ２Ｃｌ６、ＨＳｉ２Ｃｌ５及びそれらの混合物を含む群から選択される場合が好ましい。ＴＣＳが関係する場合が特に好ましい。
【００４０】
メチルクロロシランを生成する方法は、典型的には２５０℃〜３５０℃の温度及び０．１〜０．５ＭＰａの圧力で進行するミュラー・ロショー合成であることが好ましい。生成されたメチルクロロシランが、トリメチルクロロシラン、ジメチルジクロロシラン、ジメチルクロロシラン、ＭＤＣＳ、ＭＴＣＳ及びそれらの混合物を含む群から選択される場合が好ましい。ジメチルジクロロシランが特に関係する。
【００４１】
本発明による方法のためのＳｉｍｇが１〜１０００μｍ、好ましくは５０〜５００μｍ、特に好ましくは１００〜２００μｍの粒径を有する場合が好ましい。
【００４２】
Ｓｉｍｇサンプルの遊離炭素の割合の決定：
遊離炭素の割合の決定からの結果により、クロロシラン、特にＴＣＳの合成に特に有利なＳｉｍｇ出発原料を特定することにより、選択することが可能になる。本発明による方法の特定の利点は、炭素含有副産物の形成を回避し、それに付随して、クロロシラン生成の下流に配列された蒸留方法への負荷が減少することである。特に有利には、本方法は、副産物の形成が増加するいかなる危険も伴わずに、クロロシラン生成のために、無機炭素（＞７００℃の温度でＯ２と反応する）で重度に汚染されたＳｉｍｇでさえ選択することを可能にする。したがって、例えば、本発明による方法が、遊離炭素含有量がわずか１５０ｐｐｍｗ以下であると決定した場合、総炭素含有量が過度に高いため、これまでクロロシラン生成から除外されていたＳｉｍｇバッチは、それでもクロロシラン生成に使用され得る（表４を参照）。加えて、動作監視における総炭素含有量の決定が省かれ得、すなわち、ＬＥＣＯ  Ｃ−２００などの第２の分析機器が廃止され得る。また、抽出に続いてこれまで慣習的に行われてきたＮＭＲ及びＩＲ分光法によるＳｉｍｇ表面からの炭素含有化合物の高価な分析を省くことも可能である。
【００４３】
遊離炭素含有量を決定するためには、ＬＥＣＯ  ＲＣ−６１２炭素分析装置を使用することが好ましい。ＬＥＣＯ  ＲＣ−６１２では、総炭素を決定することはシステム上不可能であり、代わりに表面炭素のみを決定することができる。ＬＥＣＯ  ＲＣ−６１２では、原則として純粋なＳｉｍｇサンプル（添加剤なし）が加熱され、Ｓｉｍｇ粒子の表面に配置された炭素のみがＯ２流で燃焼し、形成されたＣＯ２がＩＲ測定セルによって定量的に捕捉される。
【００４４】
表面炭素の含有量（又は遊離炭素の含有量）の決定中、選択した測定温度で反応する表面炭素汚染は、Ｏ２流で完全に酸化されてＣＯ２になる。Ｏ２は、キャリアガス及び燃焼ガスの両方として機能する。このようにして得られた測定ガス中のＣＯ２濃度は、分析機器に統合されたＩＲフロースルーセルによって標準的な方式で決定される。結果は、サンプルの質量に基づいて、表面炭素（又は遊離炭素）の質量分率として計算される。
【００４５】
分析機器は、典型的には、Ｏ２予備精製用のユニットが追加で取り付けられている。このユニットは、Ｏ２内の任意の微量の炭化水素を６００℃の酸化銅で触媒的に酸化し、Ｓｉｍｇサンプルと接触する前にＣＯ２を得て、好適な吸収媒体（例えばマグネシウム過塩素酸塩及び水酸化ナトリウム）によって、得られたＣＯ２及び存在するあらゆる水をＯ２から完全に除去する。この予備精製により、純度が＞９９．５％である技術的なＯ２の使用が可能になる（Ｏ２品質２．５）。品質５．０（＞９９．９９９％）のより純粋なＯ２を使用した試験では、一般により良い結果は得られない。
【００４６】
予備精製後、Ｏ２は水平加熱石英管に導かれる。石英管は、大気に開放されたシステムを形成する。空気の侵入は、予備精製されたＯ２の第１の永久パージ流によって防止される。予備精製されたＯ２の第２の流れは、第１の流れとは反対方向に導かれ、石英製のサンプルボートに配列されたＳｉｍｇサンプル上の測定位置を通過する。測定位置で優先されるのは、Ｓｉｍｇサンプルの表面炭素が決定される選択された測定温度である。
【００４７】
石英管を出た後、Ｓｉｍｇサンプルの酸化生成物が濃縮された測定ガスは、８５０℃の燃焼後チャンバーに導かれ、その後酸化銅触媒上で７５０℃でＣＯ２に完全に酸化される。測定ガス中のＣＯ２含有量は、長さ１７．７８ｍｍ（０．７インチ；高セル）及び１５２．４ｍｍ（６インチ；低セル）の２つのフロースルーセルでの約２３４９ｃｍ−１のＩＲ分光法によって標準的な方式で決定される。測定ガスが煙突を介して分析機器から出る前に、Ｏ２の予備精製でも使用される吸収媒体によってＣＯ２及び水が取り除かれる。２つのＩＲセルの較正は、高セルの炭酸カルシウム標準及び低セルの水性マンニトール標準を使用して行われる。セルの較正は、測定条件下で行われる。
【００４８】
検出の分析限界は、ＳＰＣシステム（統計方法制御）を介したブランク値法に従って、１日の測定からのブランク値測定の測定結果から計算される。偏差があると、規定された限界を遵守するための手段が導入され得るように、ユーザーは警告を受ける。
【００４９】
測定エラーを回避するために、測定手順は、純度クラス７（１０  ０００；ＩＳＯ  １４６４４−１に準拠）の層流ボックスで実行することが好ましい。層流ボックスは、純度クラス８（１００  ０００；ＩＳＯ  １４６４４−１に準拠）のクリーンルームにさらに配列されてもよい。
【００５０】
ＬＥＣＯ  ＲＣ−６１２炭素分析装置は、一定の測定温度（統計的測定法）及び１００℃〜１１００℃の範囲の６０〜１２０Ｋ＊ｍｉｎ−１の定義済み温度ランプ（動的測定法）の両方で表面炭素を測定できる。特に統計的測定は、総表面炭素の定量的決定を達成しようとする。特に動的測定では、Ｓｉｍｇの表面上の異なる炭素種を定性的に識別しようとする。２つの測定方法の測定条件を表１にまとめる。
【００５１】
【表１】
0006884880.tif 000002
【００５２】
例えば、炭化水素又はポリマーなどの炭素化合物の分解挙動は、一般に酸化剤の存在及び濃度（例えばＯ２による酸化分解）、熱の作用（熱分解）、光の作用（例えばＵＶ光による光劣化）、化学組成（構造、架橋度、飽和度、結晶化度、配合）、並びにフィラー、重合触媒、安定剤、抑制剤及び難燃性添加剤の混合物などの要因に依存する。動的測定法では、炭素化合物の温度依存性の熱酸化分解が、Ｓｉｍｇ表面上の炭素種を識別するための原理として利用される。異なる炭素種は、特徴的なサーモグラムになる。サーモグラムで炭素種を区別するための基準は、初期温度（熱酸化分解の開始）並びに曲線形状（最大値の勾配、位置及び数）である。物質又は物質クラスによる炭素種の識別は、典型的には、参照サーモグラムとの比較によって行われる。
【００５３】
さらなる態様において、本発明は、塩化水素含有反応ガスとＳｉｍｇを含有する粒子状接触塊との反応により、流動床反応器内でクロロシラン、特にＴＣＳを生成する方法であって、Ｓｉｍｇが記述の分類方法を事前に通過する、方法を提供する。
【００５４】
本発明は、塩化水素含有反応ガスと、総炭素含有量が最大２５００ｐｐｍｗ、好ましくは最大１５００ｐｐｍｗ、特に好ましくは最大７５０ｐｐｍｗであるＳｉｍｇを含有する粒子状接触塊との反応により、流動床反応器内でクロロシラン、特にＴＣＳを生成する方法であって、遊離炭素の割合が１５０ｐｐｍｗ以下である、方法をさらに提供する。本方法のためのＳｉｍｇが４００〜２５００ｐｐｍｗの総炭素含有量を有する場合が好ましい。
【００５５】
そのような高い総炭素含有量を有するＳｉｍｇのバッチは、これまで典型的にクロロシラン生成に供給されていなかった。しかしながら、本発明による選択方法により、そのようなバッチをクロロシラン生成に使用することが可能になる。これにより、Ｓｉｍｇの価格は純度が高くなるに伴い上昇するため、特にコストの削減が可能になる。
【００５６】
本方法は、好ましくは塩化水素化又はＬＴＣである。
【００５７】
記載された方法は、多結晶シリコンを生成するための統合システムに組み込まれることが好ましい。統合システムは、好ましくは次の方法を含む：
−本発明の方法によるＳｉｍｇの分類及びクロロシラン生成の割り当て、
−塩化水素又はＬＴＣによるクロロシラン、特にＴＣＳの生成、
−半導体品質のＴＣＳクロロシランを得るための生成されたクロロシランの精製、
−好ましくはシーメンス方法又はグラニュレート方法による多結晶シリコンの堆積。
【００５８】
本発明は、クロロシラン、特にＴＣＳを生成するための、総炭素含有量が最大２５００ｐｐｍｗ、好ましくは最大１５００ｐｐｍｗ、特に好ましくは最大７５０ｐｐｍｗのＳｉｍｇの使用であって、遊離炭素の割合が１５０ｐｐｍｗ以下である、使用をさらに提供する。
【００５９】
クロロシラン生成のための、総炭素含有量が４００〜２５００ｐｐｍｗのＳｉｍｇを用いることが好ましい。
【図面の簡単な説明】
【００６０】
【図１】参照サーモグラムを例として示し、各曲線は、Ｓｉｍｇ既知の有機高分子純物質（種１〜５−有機）又はカーボネート、炭化物及び炭素の同素形態などの典型的な無機炭素種で汚染されたサンプルに対応する（種６−無機）。
【図２】１００℃〜１０００℃の測定範囲での、Ｓｉｍｇの１０個の異なるバッチからの１０個のサンプル（サンプル１〜５、７、９、１０〜１２）のサーモグラムを示す。
【図３】得られたサーモグラムを示す。
【図４】最大１０００℃〜最大７００℃のＳｉｍｇのサンプル（サンプル１３）の動的測定の比較表示を示す。
【発明を実施するための形態】
【実施例】
【００６１】
図１は、そのような参照サーモグラムを例として示し、各曲線は、Ｓｉｍｇ既知の有機高分子純物質（種１〜５−有機）又はカーボネート、炭化物及び炭素の同素形態などの典型的な無機炭素種で汚染されたサンプルに対応する（種６−無機）。有機炭素種の熱酸化分解は、約２５０℃〜７５０℃の温度範囲で起こるが、無機炭素化合物の熱酸化分解の初期温度は、約６５０℃である。ＩＲセルで測定されたＣＯ２吸収はＣＯ２濃度に正比例し、１の値に正規化された（すなわち、最高の測定値はそれぞれの場合に１に正規化される）。
【００６２】
図２は、１００℃〜１０００℃の測定範囲での、Ｓｉｍｇの１０個の異なるバッチからの１０個のサンプル（サンプル１〜５、７、９、１０〜１２）のサーモグラムを示す。サーモグラムは、単峰性（例えば、サンプル４）及び多峰性（例えば、サンプル９、１０）の両方の曲線形状を示す。単峰性の曲線形状から、特定のサンプルが主にたった１つの炭素含有物質又は非常に類似した酸化特性を有する異なる物質（例えば、同一の物質クラス）で汚染されていることが推測可能である。しかしながら、サンプルは主に多峰性サーモグラムを示しており、そのことから、これらのサンプルが、それらの酸化特性が異なる複数の炭素含有物質で汚染されていると推定され得る。サーモグラムの積分面積は、炭素の含有量に正比例する。したがって、ピークの下の積分面積は、特定の炭素含有物質又は物質クラスの割合に正比例する。
【００６３】
有機炭素種の熱酸化分解の温度範囲には、それぞれの場合に測定される遊離炭素の量がクロロシラン生成における少なくとも１つの副産物と相関する３つの特徴的な温度範囲があることが見出された：
温度範囲１：３６０℃〜４００℃
温度範囲２：４８０℃〜５５０℃
温度範囲３：６１０℃〜６５０℃
サンプルのサーモグラムでは、無機炭素種は、＞６８０℃（温度範囲４：６８０℃〜１０００℃）の温度を超える類似のグループ化を示す。
【００６４】
温度範囲１〜３に対応する炭素含有不純物をクロロシランを生成する方法における特定の副産物の形成に割り当てることができるかどうかを決定するために、調査したＳｉｍｇバッチを反応させて、塩化水素化及びＬＴＣでＴＣＳを生成した。試験反応器を出るガスは、完全に凝縮され、ガスクロマトグラフィーにより定量的及び定性的に分析した。イソペンタン、ＭＤＣＳ及びＭＴＣＳなどの炭素化合物（副産物）が異なる濃度で検出された。驚くべきことに、データの分析により、形成された副産物（タイプ及び濃度）と温度範囲１〜３に現れるシグナルとの相関関係が明らかになった。
【００６５】
１．ＴＣＳ生成後の凝縮液中のイソペンタンの含有量は、温度範囲１で測定された炭素含有不純物（シグナルの下の領域）の割合に正比例する。
【００６６】
２．ＴＣＳ生成後の凝縮液中のＭＴＣＳの含有量は、温度範囲２で測定された炭素含有不純物（シグナルの下の領域）の割合に正比例する。
【００６７】
３．ＴＣＳ生成後の凝縮液中のＭＤＣＳの含有量は、温度範囲３で測定された炭素含有不純物（シグナルの下の領域）の割合に正比例する。
【００６８】
４．温度＞６８０℃（温度範囲４）での動的表面炭素測定で得られたシグナルは、ＴＣＳ生成中の副産物の形成に関してまったく相関を示さない。これらの炭素種は、塩化水素化及びＬＴＣの一般的な反応条件では不活性である。
【００６９】
これは、Ｓｉｍｇサンプル４、６、８及び１２の例として示されている。
【００７０】
Ｓｉｍｇサンプル４、６、８及び１２を上記の測定手順に供して、表面炭素（温度１００〜１０００℃）及び遊離炭素（温度１００〜７００℃）を決定した。図３は、得られたサーモグラムを示す。ＣＯ２吸収は絶対値（ＩＲ測定セルからの実際の測定値）として報告される。
【００７１】
サンプル４、６、８及び１２に関連付けられたＳｉｍｇバッチは、塩化水素化で変換され、生成物凝縮物中のイソペンタン、ＭＤＣＳ及びＭＴＣＳの量を決定した。塩化水素化は、４つのバッチのそれぞれについて流動床反応器内で実施した（ＵＳ４０９２４４６、図１２を参照）。流動床が形成されるまで、Ｓｉｍｇの床を窒素でパージする。流動床の高さと反応器の直径との商の値は、約５である。流動床の温度を約３４０℃に調整し、冷却によりほぼ一定に保つ。次いで、流動床の高さが試験期間中一定のままであり、３：１（ＨＣｌ：Ｓｉｍｇ）の反応物の一定のモル比が確立されるように、続いて塩化水素及びＳｉｍｇを添加／計量する。反応器内の圧力は、典型的には１ｂａｒ（１０５Ｐａ、正圧）である。４８時間の運転時間後、液体サンプル（凝縮液）を回収する。生成ガス流の凝縮可能な割合を−４０℃のコールドトラップを介して凝縮し、得られた液体をガスクロマトグラフィーによって分析し、炭素含有副産物の量を決定する。検出は、熱伝導率検出器を介して行う。４８時間後に回収された２つのサンプルの分析結果を、それぞれの場合で使用して、平均値を形成する。ＬＴＣにおける炭素含有副産物の分析も同様に行う。
【００７２】
クロロシランを生成するためのその品質に関する４つのバッチ（サンプル４、６、８、１２）の評価は、様々なＳｉｍｇバッチを用いた多数の試験の結果及び高純度ＴＣＳを生成するための対応する生成混合物の蒸留精製に対するそれらの使用により発生するコストの見積もりに基づいて行った。
【００７３】
得られた結果を表２及び３にまとめる。
【００７４】
【表２】
0006884880.tif 000003
【００７５】
【表３】
0006884880.tif 000004
【００７６】
６８ｐｐｍｗ（サンプル１２）の表面炭素含有量（ｃ（表面Ｃ））は、実際には炭素含有副産物の形成に関して平均的な特性のみが提示される。しかしながら、図３のサーモグラムによれば、サンプル１２の表面炭素は約７００℃を超える無機範囲に起因するため、対応するＳｉｍｇは、それでもＴＣＳ生成での炭素含有副産物の形成が非常に少ないというだけの結果になる。これにより、ＴＣＳ合成（塩化水素化及びＬＴＣ）の反応条件下では、無機炭素化合物は破壊的な副産物に変換されず、不活性と見なさ得ることが確認される。
【００７７】
サンプル８は、サーモグラム（図３）で、ＭＴＣＳ及びＭＤＣＳの形成と相関する温度範囲２及び３の強いシグナルを示す。したがって、表面炭素は主に遊離炭素である。その表面炭素量が６２ｐｐｍｗであるサンプル８は、依然としてＴＣＳ合成の許容範囲内である（品質グレード３）。
【００７８】
サンプル４は、イソペンタンの形成と相関する温度範囲１で非常に強いシグナルを示し、これは、ＴＣＳ生成の最後のＧＣ分析で確認される（ｃ（イソペンタン）＝５７  ７４３ｐｐｂｗ）。全体で４２３ｐｐｍｗの表面炭素量が得られる。これは主に遊離炭素であるため、サンプル４を採取したＳｉｍｇバッチは、全体的な結果が不十分になる（品質グレード５）。したがって、そのようなバッチは、メチルクロロシランの生成に割り当てられる。図３のサンプル４では、副軸（右側）が決定的であることに留意すべきである。サンプル４及び８は、７００℃を超える非常に低いシグナルしか示さないため、この範囲の炭素含有量は無視できる。したがって、表４（測定範囲１００℃〜７００℃）による評価が可能である。
【００７９】
サンプル６は、７ｐｐｍｗという非常に低い表面炭素含有量を示す。１００℃〜７００℃の範囲では、サンプル６のサーモグラムはサンプル１２のサーモグラムと類似である。非常に少量のイソペンタン、ＭＴＣＳ及びＭＤＣＳのみが予想され、これはＴＣＳ生成終了時のＧＣ分析で確認される。
【００８０】
最終的に遊離炭素の含有量（最大７００℃のＯ２との反応）のみが、クロロシランの生成における望ましくない副産物の形成という点でＳｉｍｇの品質に対して決定的であるため、したがって、その有用性のために、通常の動作では７００℃（静的）又は１００℃〜７００℃の温度範囲（動的）でのみ測定を行うことも可能である。これらの温度で決定された遊離炭素は、品質グレード（表４を参照）への分類を実行するために使用され得、品質グレード５及び６のＳｉｍｇバッチは、一般にメチルクロロシランを生成する方法に割り当てられる。
【００８１】
【表４】
0006884880.tif 000005
【００８２】
異なる副産物のおおよその量比に関する評価が行われる場合は、動的測定が推奨される。最大１０００℃〜最大７００℃のＳｉｍｇのサンプル（サンプル１３）の動的測定の比較表示を図４に示す。
【図１】
0006884880.tif 000006
【図２】
0006884880.tif 000007
【図３】
0006884880.tif 000008
【図４】
0006884880.tif 000009